(57)【要約】  本発明は、機械的強度が高く、電解液の保液性にも優れる鉛蓄電池セパレタ、及び、該鉛蓄電池用セパレータを備える鉛蓄電池を提供することを目的とする。  本発明は、ガラス繊維及び熱可塑性樹脂を含む鉛蓄電池を含む鉛蓄電池用セパレータであって、セパレータの全量を基準として、熱可塑性樹脂の含有量が０．１〜１５質量％である、鉛蓄電池用セパレータに関する。【特許請求の範囲】
【請求項１】
ガラス繊維及び熱可塑性樹脂を含む鉛蓄電池用セパレータであって、  該セパレータの全質量を基準として、前記熱可塑性樹脂の含有量が０．１〜１５質量％である、鉛蓄電池用セパレータ。
【請求項２】
前記ガラス繊維が、前記熱可塑性樹脂で結着されている、請求項１に記載の鉛蓄電池用セパレータ。
【請求項３】
前記ガラス繊維からなる多孔質シートに、前記熱可塑性樹脂を含有する溶液を含浸又は塗布する工程により得られる、請求項１又は２に記載の鉛蓄電池用セパレータ。
【請求項４】
前記ガラス繊維の平均繊維径が０．５〜５μｍである、請求項１〜３のいずれか一項に記載の鉛蓄電池用セパレータ。
【請求項５】
前記熱可塑性樹脂が、オレフィン系樹脂、アクリル系樹脂、ウレタン系樹脂及びスチレン系樹脂からなる群より選ばれる少なくとも１種の樹脂を含有する、請求項１〜４のいずれか一項に記載の鉛蓄電池用セパレータ。
【請求項６】
請求項１〜５のいずれか一項に記載の鉛蓄電池用セパレータを備える、密閉型鉛蓄電池。
【発明の詳細な説明】
【技術分野】
【０００１】  本発明は、鉛蓄電池用セパレータ及び鉛蓄電池に関する。
【背景技術】
【０００２】  密閉型鉛蓄電池は、密閉容器内にセパレータと電極板とが積層配置された構成を備えるものであり、密閉容器を使用しているため、耐漏液性に優れ、補水を必要としないといった特徴を有している。密閉型鉛蓄電池内の電解液は、セパレータの孔内に流動することがないように保持されている。そのため、密閉型鉛蓄電池用セパレータには、電解液の保液性が良好なガラス繊維主体の不織布セパレータが使用されている（特許文献１参照）。【０００３】  近年、密閉型鉛蓄電池の高出力化に伴い、ハイレート特性を向上させるために薄型のセパレータが要求されている。しかしながら、ガラス繊維主体の不織布セパレータは引張強度、貫通強度等の機械的強度が低く、薄膜化した場合、電池組立時の負荷でセパレータが断裂すること、又は、極板の突起物等がセパレータを貫通して正極板と負極板が電気的に短絡（ショート）することがある。【０００４】  そこで、機械的強度を高めた密閉型鉛蓄電池用セパレータとして、ガラス繊維に有機繊維を混抄したセパレータが提案されている（特許文献２及び３参照）。
【先行技術文献】
【特許文献】
【０００５】
【特許文献１】特開平４−１０６８６９号公報
【特許文献２】特開昭５６−９９９６８号公報
【特許文献３】特開２００２−３１３３０５号公報
【発明の概要】
【発明が解決しようとする課題】
【０００６】  機械的強度を十分に向上させるためには、有機繊維の割合を多くする必要がある。一方、表面が疎水性である有機繊維は、電解液（硫酸水溶液）に対する濡れ性が悪く、電解液の保液性を低下させる傾向にある。そのため、密閉型鉛蓄電池用セパレータには、電解液の保液性と機械的強度とを両立することが求められている。【０００７】  本発明は、機械的強度が高く、電解液の保液性にも優れる鉛蓄電池用セパレータ、及び、該鉛蓄電池用セパレータを備える鉛蓄電池を提供することを目的とする。
【課題を解決するための手段】
【０００８】  本発明は、ガラス繊維及び熱可塑性樹脂を含む鉛蓄電池用セパレータであって、該セパレータの全質量を基準として、熱可塑性樹脂の含有量が０．１〜１５質量％である鉛蓄電池用セパレータに関する。【０００９】  上記鉛蓄電池用セパレータでは、ガラス繊維が、熱可塑性樹脂で結着されていることが好ましい。該鉛蓄電池用セパレータは、ガラス繊維からなる多孔質シートに熱可塑性樹脂を含有する溶液を含浸又は塗布する工程により得ることができる。【００１０】  ガラス繊維の平均繊維径は、０．５〜５μｍであるとよい。熱可塑性樹脂は、オレフィン系樹脂、アクリル系樹脂、ウレタン系樹脂及びスチレン系樹脂からなる群より選ばれる少なくとも１種の樹脂を含有することができる。【００１１】  本発明はまた、上記鉛蓄電池用セパレータを備える密閉型鉛蓄電池に関する。
【発明の効果】
【００１２】  本発明によれば、機械的強度が高く、電解液の保液性にも優れる鉛蓄電池用セパレータ、及び、該鉛蓄電池用セパレータを備える密閉型鉛蓄電池を提供することができる。【００１３】  上記鉛蓄電池用セパレータは、機械的強度が高いため組立作業性に優れ、薄型化が可能となり、電解液の保液性に優れることから、電池容量及び電池寿命に優れる鉛蓄電池を作製することできる。また、このような鉛蓄電池用セパレータを用いることにより、ハイレート特性の向上、長寿命化、大容量化を可能とした鉛蓄電池を提供することができる。
【図面の簡単な説明】
【００１４】
【図１】多孔質シート１の電子顕微鏡写真である。
【図２】実施例１で作製した鉛蓄電池用セパレータの電子顕微鏡写真である。
【発明を実施するための形態】
【００１５】  以下に、本発明の好適な実施形態について詳細に説明する。
【００１６】  本実施形態の鉛蓄電池用セパレータは、ガラス繊維及び熱可塑性樹脂を含み、該セパレータの全質量を基準として、熱可塑性樹脂の含有量が０．１〜１５質量％であることを特徴とする。
【００１７】  本実施形態に係るガラス繊維としては、鉛蓄電池の電解液である硫酸と接触することから、耐酸性ガラス繊維が好ましく、含アルカリガラス繊維がより好ましい。
【００１８】  ガラス繊維の平均繊維径は、０．５〜５μｍであることが好ましく、０．８〜４．５μｍであることがより好ましく、１．０〜３．５μｍであることが更に好ましく、１．０〜２．０μｍであることが特に好ましい。繊維径が細いガラス繊維ほど、セパレータの孔を微細化できるため、耐浸透短絡性に優れたセパレータとなる。そのため、ガラス繊維の平均繊維径は５μｍ以下であるとよく、４．５μｍ以下であってもよく、３．５μｍ以下であってもよく、２．０μｍ以下であってもよい。繊維径が太いガラス繊維ほど、抄造時の濾水性に優れるため、生産効率を向上できる。そのため、ガラス繊維の平均繊維径は０．５μｍ以上であるとよく、０．８μｍ以上であってもよく、１．０μｍ以上であってもよい。ガラス繊維としては、平均繊維径の等しいものを単独で用いてもよく、平均繊維径の異なるものを２種以上組み合わせて用いてもよい。
【００１９】  ガラス繊維は、多孔質シートとして使用する。ガラス繊維からなる多孔質シートの作製方法は、特に限定されず、常法に従って抄造等により得ることができる。
【００２０】  多孔質シートにおけるガラス繊維の目付量は、３０〜４００ｇ／ｍ２であることが好ましく、６０〜３５０ｇ／ｍ２であることがより好ましく、１００〜３００ｇ／ｍ２であることが更に好ましい。
【００２１】  本実施形態の鉛蓄電池用セパレータでは、多孔質シートを構成しているガラス繊維が、熱可塑性樹脂で結着されていることが好ましい。該鉛蓄電池用セパレータは、熱可塑性樹脂を含有する溶液を、ガラス繊維からなる多孔質シートに含浸又は塗布し、熱可塑性樹脂でガラス繊維を結着させることにより作製することができる。
【００２２】  本実施形態に係る熱可塑性樹脂としては、耐酸性及び耐水性に優れるものが好ましく、例えば、オレフィン系樹脂、アクリル系樹脂、ウレタン系樹脂、スチレン系樹脂等が挙げられる。セパレータの親水性を向上させる観点から、スルホ基、カルボキシル基等の親水基を導入した熱可塑性樹脂を用いてもよい。熱可塑性樹脂として、機械的強度及び電解液の保液性を両立し易い観点からは、オレフィン系樹脂又はスチレン系樹脂が好ましく、耐酸性及び耐水性の観点からは、ポリプロピレン又はポリエチレンが好ましい。熱可塑性樹脂は、１種を単独で用いても２種以上を組み合わせて用いてもよい。
【００２３】  熱可塑性樹脂の含有量は、鉛蓄電池用セパレータの全量を基準として０．１〜１５質量％であるが、電解液の保液性と機械的強度との両立の観点からは、０．２〜１２質量％であることが好ましく、０．５〜１０質量％であることがより好ましく、３〜１０質量％であることが更に好ましい。鉛蓄電池用セパレータ中の熱可塑性樹脂の割合が多い程、機械的強度が高くなるが、割合が増えすぎると保液量が低下する傾向にある。そのため、熱可塑性樹脂の含有量は１５質量％以下であるが、１２質量％以下であってもよく、１０質量％以下であってもよい。また、多孔質シートを構成するガラス繊維の平均繊維径が細い程、目的の機械的強度を達成するために必要な熱可塑性樹脂の割合が増加する傾向にある。そのため、熱可塑性樹脂の含有量は０．１質量％以上であるが、０．２質量％以上であってもよく、０．５質量％以上であってもよく、３質量％以上であってもよい。
【００２４】  熱可塑性樹脂を多孔質シートに均一に付着させるためには、多孔質シートに、熱可塑性樹脂を含有する溶液を含浸又は塗布した後、乾燥する方法を用いるとよい。熱可塑性樹脂を含有する溶液は、熱可塑性樹脂が分散媒に分散した分散系溶液であってもよく、熱可塑性樹脂が溶媒に均一に溶解した均一溶液であってもよい。熱可塑性樹脂の分散媒及び溶媒は特に限定されないが、抄造工程に適用するためには、水系であることが好ましい。
【００２５】  熱可塑性樹脂を分散系溶液又は均一溶液の状態で、多孔質シートに接触させることで、固形の熱可塑性樹脂からなる有機繊維とガラス繊維とを用いて鉛蓄電池用セパレータを作製する場合よりも、熱可塑性樹脂を多孔質シート中に均一に付着させることができる。多孔質シート中に均一に付着された熱可塑性樹脂は、乾燥後にガラス繊維の接点を均一に結着するため、少量の熱可塑性樹脂で、機械的強度を向上でき、保液量の低下を抑制できる。
【００２６】  熱可塑性樹脂を含有する溶液を多孔質シートに含浸又は塗布する方法は特に限定されず、常用の方法を適用できる。
【００２７】  熱可塑性樹脂を含有する溶液が含浸又は塗布された多孔質シートを、加熱により、乾燥する。乾燥方法には特に制限はなく、常用の乾燥方法を適用できる。乾燥時間を短縮するためには、分散媒又は溶媒の沸点以上の温度で加熱することが好ましく、作製される鉛蓄電池用セパレータの機械的強度をより向上させる観点からは、熱可塑性樹脂の融点以上の温度で加熱することが好ましい。この加熱は、一定の温度で行ってもよく、分散媒又は溶媒の沸点及び熱可塑性樹脂の融点に合わせて段階的に行ってもよい。
【００２８】  本実施形態の鉛蓄電池用セパレータの厚さは、０．１〜３．０ｍｍであることが好ましく、０．３〜２．５ｍｍであることがより好ましく、０．５〜２．０ｍｍであることが更に好ましく、１．０〜１．５ｍｍであることが特に好ましい。セパレータの膜厚が薄い程、ハイレート特性に優れた鉛蓄電池となり易い。そのため、セパレータの厚さは３．０ｍｍ以下であるとよく、２．５ｍｍ以下であってもよく、２．０ｍｍ以下であってもよく、１．５ｍｍ以下であってもよい。セパレータの膜厚が厚い程、耐浸透短絡性に優れた鉛蓄電池となり易い。そのため、セパレータの厚さは０．１ｍｍ以上であるとよく、０．３ｍｍ以上であってもよく、０．５ｍｍ以上であってもよく、１．０ｍｍ以上であってもよい。
【００２９】  本実施形態の鉛蓄電池用セパレータの保液量は、鉛蓄電池の特性をより向上できる観点から、６ｇ／ｇ以上が好ましく、７ｇ／ｇ以上がより好ましく、１０ｇ／ｇ以上が更に好ましい。保液量の上限に特に制限はないが、実用的な観点からは、２０ｇ／ｇ以下が好ましい。
【００３０】  上記保液量は、例えば、以下のようにして測定することができる。  まず、鉛蓄電池用セパレータを２０ｍｍ×２０ｍｍの大きさにカットした試験片の２５℃、６５．０％ＲＨにおける重量（乾燥状態）を測定する。次いで、室温（２５℃±２℃）の蒸留水に試験片を１〜３分間程度含水させた後、蒸留水中から引き上げて１〜２分間程度放置した後の試験片の重量（湿潤状態）を測定し、下記の式によって保液量を算出する。  保液量（ｇ／ｇ）＝［湿潤状態の試験片の重量−乾燥状態の試験片の重量］／乾燥状態の試験片の重量  なお、上記保液量は、水を用いて測定した場合とする。保液量の測定に水を用いた場合は、保水量ということもある。
【００３１】  本実施形態の鉛蓄電池用セパレータの引張強度は、鉛蓄電池の特性をより向上できる観点から、０．１ＭＰａ以上が好ましく、０．３ＭＰａ以上がより好ましく、０．５ＭＰａ以上が更に好ましい。引張強度の上限に特に制限はないが、実用的な観点からは、５ＭＰａ以下が好ましい。
【００３２】  上記引張強度は、例えば、以下のようにして測定することができる。  まず、鉛蓄電池用セパレータを１０ｍｍ×４０ｍｍにカットした試験片を準備する。次に、精密万能試験機を用いて、チャック間距離２０ｍｍになるように試験片をセットし、引張速度５ｍｍ／分、２５℃の条件で引張試験を行い、破断時の応力を引張強度とする。
【００３３】  本実施形態の鉛蓄電池用セパレータは、機械的強度が高く、電解液の保液性にも優れることから、鉛蓄電池に好適に用いることができる。
【００３４】［鉛蓄電池］  本実施形態の鉛蓄電池は、上述の鉛蓄電池用セパレータを備えることを特徴とする。鉛蓄電池の作製方法は特に限定されず、常法に従って作製することができる。
【００３５】  鉛蓄電池としては、液式鉛蓄電池及び密閉型鉛蓄電池がある。密閉型鉛蓄電池の方式としては、電解液を鉛蓄電池用セパレータに保持する方式である制御弁式鉛蓄電池が挙げられる。制御弁式鉛蓄電池は、蓄電池内部では流動するフリーの電解液が存在せず、蓄電池を横置きしても電解液がこぼれることがないという利点がある。また、充電中に水の電気分解反応が起こっても、水素ガスの発生を抑え、発生する酸素ガスも負極板表面での化学反応により元の水に還元して電解液中に戻す作用があり、水分が失われることが無く液量の点検及び補水が不要であるという利点もある。
【００３６】  本実施形態の鉛蓄電池用セパレータは、機械的強度及び電解液の保液性を両立できる観点から、特に、制御弁式鉛蓄電池に好適に用いることができる。
【００３７】  制御弁式鉛蓄電池では、蓄電池内部の気密を保つため、ふた部分に内蔵されたゴム弁（排気弁）は閉じた状態になっているが、過大な充電電流が流れて蓄電池の内圧が上昇した時はゴム弁が開いて圧を逃がすような構造となっている。このほか、制御弁式鉛蓄電池は均等充電・電解液比重測定が不要であるなど、保守が極めて簡略化できるという特長がある。制御弁式鉛蓄電池の用途としては、例えば、無停電電源装置等が挙げられる。
【００３８】  制御弁式鉛蓄電池は、例えば、以下のようにして作製することができる。
【００３９】  まず、活物質の原料である鉛粉に対して、硫酸バリウム、炭素材料、補強用短繊維等を添加して混練した混合物に、水及びリグニンスルホン酸を加えて混合し、希硫酸を更に加えて負極活物質ペーストを作製する。鉛粉としては、例えば、ボールミル式鉛粉製造機又はバートンポット式鉛粉製造機によって製造される鉛粉（ボールミル式鉛粉製造機においては、主成分ＰｂＯの紛体と鱗片状金属鉛の混合物）が挙げられる。
【００４０】  補強用短繊維としては、例えば、アクリル繊維、ポリプロピレン繊維、ポリエチレンテレフタレート繊維等が挙げられる。負極活物質ペースト中の補強用短繊維の含有量は、０．０５〜０．３質量％が好ましい。
【００４１】  炭素材料としては、例えば、カーボンブラック、黒鉛等が挙げられる。カーボンブラックとしては、例えば、ファーネスブラック、チャンネルブラック、アセチレンブラック、サーマルブラック、ケッチェンブラック等が挙げられる。
【００４２】  炭素材料の添加量は、鉛粉に対して０．２〜１．４質量％とすることが好ましい。硫酸バリウムの添加量は、鉛粉に対して０．０１〜１．０質量％とすることが好ましい。
【００４３】  リグニンスルホン酸の添加量は、鉛粉に対して樹脂固形分で０．０１〜２．０質量％とすることが好ましい。
【００４４】  次に、上記負極活物質ペーストを集電体格子に充填して、熟成した後に、乾燥させ、未化成の負極板を作製する。熟成条件は、温度３５〜８５℃、湿度５０〜９０ＲＨ％の雰囲気で４０〜６０時間とすることが好ましい。乾燥条件は、温度５０〜８０℃で１５〜３０時間とすることが好ましい。
【００４５】  集電体格子としては、鉛−カルシウム−錫合金、鉛−カルシウム合金、又は、これらに砒素、セレン、銀若しくはビスマスを微量添加した鉛−カルシウム−錫系合金、鉛−カルシウム系合金等からなるものを使用することができる。
【００４６】  正極板を作製する場合は、例えば、鉛粉に対して、補強用短繊維を加え、更に水と希硫酸を加え、これを混練して正極活物質ペーストを作製する。この正極活物質ペーストを集電体格子に充填して、熟成した後に、乾燥させ、未化成の正極板を作製する。集電体格子の種類、熟成条件、乾燥条件は、負極板の場合とほぼ同様である。
【００４７】  上記のように作製した負極板と正極板とを、本実施形態の鉛蓄電池用セパレータを介して積層し、同極性の極板同士をストラップで連結させて極板群とする。この極板群を電槽内に配置した未化成電池に希硫酸を入れ、化成して鉛蓄電池とする。硫酸の比重は１．２５〜１．３５とすることが好ましい。
【００４８】  本実施形態の鉛蓄電池用セパレータを用いることで、ハイレート特性の向上、長寿命化、大容量化を可能とした鉛蓄電池を作製することができる。
【実施例】
【００４９】  以下、実施例及び比較例を挙げて本発明をより具体的に説明するが、本発明は以下の実施例に限定されるものではない。【００５０】（多孔質シート１の作製）  平均繊維径３．５μｍのガラス繊維（日本無機株式会社、製品名：ＦＳ１９Ｗ−Ｎ）３ｇ、精製水７５０ｇ及び界面活性剤（明成化学株式会社、製品名：ラッコールＡＬ）０．０１ｇを１Ｌミキサー（株式会社ＴＥＳＣＯＭ、製品名：ＴＭ８３７）に加え、３０秒間攪拌した後、５Ｌビーカーに移し、精製水３２５０ｇ及び上記界面活性剤０．０４ｇを更に加え、ガラス繊維の凝集が目視で確認できなくなるまで回転速度１０００ｒｐｍで攪拌し、ガラス繊維の分散液を得た。得られたガラス繊維の分散液を１５０ｍｅｓｈのメッシュを設置した抄造装置（熊谷理機工業株式会社、製品名：スタンダードシートマシン抄紙装置）に投入し、全量１０Ｌになるように精製水で希釈した後、濾水・乾燥して、目付量１２０ｇ／ｍ２のガラス繊維からなる厚さ０．５０ｍｍの多孔質シート１を作製した。【００５１】  多孔質シート１を５ｍｍ角にカットし、白金蒸着機（Ｖａｃｕｕｍ  Ｄｅｖｉｃｅ  Ｉｎｃ．、製品名：ＭＡＧＮＥＴＲＯＮ  ＳＰＵＴＴＥＲ）を用いて白金蒸着した後、走査型電子顕微鏡（株式会社日立製作所、製品名：Ｓ−４８００）で観察した電子顕微鏡写真を図１に示す。【００５２】（多孔質シート２の作製）  平均繊維径１．０μｍのガラス繊維（日本無機株式会社、製品名：ＦＭ６００）を用いた以外は、多孔質シート１の作製と同様にして、目付量１２０ｇ／ｍ２のガラス繊維からなる厚さ０．５１ｍｍの多孔質シート２を作製した。【００５３】（実施例１）  多孔質シート１を、不揮発分を０．２５質量％に調整したポリプロピレンエマルジョン（ユニチカ株式会社、製品名：アローベースＴＣ−４０１０）に浸漬した後、吸水濾紙で余分なエマルジョンを除去し、１０５℃に設定した乾燥機で１時間乾燥して、ポリプロピレンを０．５質量％含有する厚さ０．５１ｍｍの鉛蓄電池用セパレータを作製した。図２は、実施例１で作製した鉛蓄電池用セパレータの電子顕微鏡写真である。図２から、ガラス繊維がポリプロピレンで結着されていることが確認できる。【００５４】（実施例２）  ポリプロピレンエマルジョンの不揮発分を０．７５質量％に変更した以外は実施例１と同様にして、ポリプロピレンを３質量％含有する厚さ０．５２ｍｍの鉛蓄電池用セパレータを作製した。【００５５】（実施例３）  ポリプロピレンエマルジョンの不揮発分を１．００質量％に変更した以外は実施例１と同様にして、ポリプロピレンを５質量％含有する厚さ０．５３ｍｍの鉛蓄電池用セパレータを作製した。【００５６】（実施例４）  ポリプロピレンエマルジョンをポリエチレンエマルジョン（ユニチカ株式会社、製品名：アローベースＳＥ１２００）に変更した以外は実施例１と同様にして、ポリエチレンを０．５質量％含有する厚さ０．５１ｍｍの鉛蓄電池用セパレータを作製した。【００５７】（実施例５）  ポリエチレンエマルジョンの不揮発分を０．７５質量％に変更した以外は実施例４と同様にして、ポリエチレンを３質量％含有する厚さ０．５２ｍｍの鉛蓄電池用セパレータを作製した。【００５８】（実施例６）  ポリエチレンエマルジョンの不揮発分を１．００質量％に変更した以外は実施例４と同様にして、ポリエチレンを５質量％含有する厚さ０．５３ｍｍの鉛蓄電池用セパレータを作製した。【００５９】（実施例７）  ポリプロピレンエマルジョンをイソプレン−スチレン共重合体のスルホン化物エマルジョン（ＪＳＲ株式会社、製品名：ダイナフローＣＳ１２０１）に変更した以外は実施例１と同様にして、イソプレン−スチレン共重合体のスルホン化物を５質量％含有する厚さ０．５３ｍｍの鉛蓄電池用セパレータを作製した。【００６０】（実施例８）  多孔質シート２を、不揮発分を０．５０質量％に調整したポリプロピレンエマルジョンに浸漬した後、吸水濾紙で余分なエマルジョンを除去し、１０５℃に設定した乾燥機で１時間乾燥して、ポリプロピレンを３質量％含有する厚さ０．５２ｍｍの鉛蓄電池用セパレータを作製した。【００６１】（実施例９）  ポリプロピレンエマルジョンの不揮発分を１．００質量％に変更した以外は実施例８と同様にして、ポリプロピレンを５質量％含有する厚さ０．５３ｍｍの鉛蓄電池用セパレータを作製した。【００６２】（実施例１０）  ポリプロピレンエマルジョンの不揮発分を１．７５質量％に変更した以外は実施例８と同様に、ポリプロピレンを１０質量％含有する厚さ０．５４ｍｍの鉛蓄電池用セパレータを作製した。【００６３】（実施例１１）  ポリプロピレンエマルジョンをポリエチレンエマルジョンに変更した以外は実施例８と同様にして、ポリエチレンを３質量％含有する厚さ０．５２ｍｍの鉛蓄電池用セパレータを作製した。【００６４】（実施例１２）  ポリエチレンエマルジョンの不揮発分を１．００質量％に変更した以外は実施例１１と同様にして、ポリエチレンを５質量％含有する厚さ０．５３ｍｍ鉛蓄電池用セパレータを作製した。【００６５】（実施例１３）  ポリエチレンエマルジョンの不揮発分を１．７５質量％に変更した以外は実施例１１と同様にして、ポリエチレンを１０質量％含有する厚さ０．５４ｍｍの鉛蓄電池用セパレータを作製した。【００６６】（比較例１）  多孔質シート１をそのまま鉛蓄電池用セパレータとして用いた。【００６７】（比較例２）  多孔質シート２をそのまま鉛蓄電池用セパレータとして用いた。【００６８】（比較例３）  ポリプロピレンエマルジョンの不揮発分を３．２５質量％に変更した以外は実施例１と同様にして、ポリプロピレンを１６質量％含有する厚さ０．５４ｍｍの鉛蓄電池用セパレータを作製した。【００６９】（比較例４）  ポリプロピレンエマルジョンの不揮発分を２．７５質量％に変更した以外は実施例８と同様にして、ポリプロピレンを１６質量％含有する厚さ０．５５ｍｍの鉛蓄電池用セパレータを作製した。【００７０】（比較例５）  平均繊維径１．０μｍのガラス繊維３．０ｇを、平均繊維径１．０μｍのガラス繊維２．７ｇ及び有機繊維（三井化学株式会社、製品名：ＳＷＰ）０．３ｇに変更した以外は、多孔質シート２の作製と同様の手順で、厚さ０．４６ｍｍの鉛蓄電池用セパレータを作製した。【００７１】（比較例６）  平均繊維径１．０μｍのガラス繊維３．０ｇを、平均繊維径１．０μｍのガラス繊維２．１ｇ及び有機繊維（三井化学株式会社、製品名：ＳＷＰ）０��９ｇに変更した以外は、多孔質シート２の作製と同様の手順で、厚さ０．３６ｍｍの鉛蓄電池用セパレータを作製した。【００７２】  実施例及び比較例で作製した鉛蓄電池用セパレータの組成を表１に示す。表１中の数値の単位は、質量％である。【００７３】
【表１】
2015080150.tif 000002
【００７４】  実施例１〜１３及び比較例１〜６の各鉛蓄電池用セパレータについて、強度、保液性及び耐水性を以下の方法によって評価した。結果を表２に示す。【００７５】［強度］  セパレータを１０ｍｍ×４０ｍｍにカットした試験片を準備し、精密万能試験機（株式会社島津製作所、製品名：ＡＧＳ−Ｘ）を用い、チャック間距離２０ｍｍ、引張速度５ｍｍ／分、２５．０℃の条件で引張試験を行い、破断時の応力を引張強度とした。【００７６】［保液性］  セパレータを２０ｍｍ×２０ｍｍの大きさにカットした試験片の２５℃、６５．０％ＲＨにおける重量（乾燥状態）を１ｍｇの単位まで測定した。次いで、室温（２５℃±２℃）の蒸留水に試験片を浸漬して２分間含水させた後、水中から引き上げて１分間放置した後の試験片の重量（湿潤状態）を測定し、次の式によって保液量を算出した。保液量（ｇ／ｇ）＝［湿潤状態の試験片の重量−乾燥状態の試験片の重量］／乾燥状態の試験片の重量【００７７】［耐水性］  保液性を評価した試験片を１０５℃に設定した乾燥機で６０分間乾燥させた重量を測定し、保液性を評価する前の試験片の重量よりも減少していない場合を「Ａ」、保液性を評価する前の試験片中に含まれていた熱可塑性樹脂の含有量未満の重量減少があった場合を「Ｂ」、保液性を評価する前の試験片に含まれていた熱可塑性樹脂の含有量と同等以上の重量減少があった場合を「Ｃ」とした。【００７８】
【表２】
2015080150.tif 000003
【００７９】  実施例の鉛蓄電池用セパレータは、所定量の熱可塑性樹脂を含有することで、機械的強度が高く、電解液の保液性にも優れることが確認できた。
【図１】
2015080150.tif 000004
【図２】
2015080150.tif 000005
【国際調査報告】
2015080150.tif 000006
2015080150.tif 000007
2015080150.tif 000008
2015080150.tif 000009